중합도 가 2 , 400 이 고 , 비누 화도 가 99 . 9 몰 % 이상 인 75 ㎛ 두께 의 PVA 필름 을 건식 으로 약 5 배 로 일축 연신 하 고 , 긴장 상태 를 유지 한 채 로 60 ℃ 의 증류수 에 1 분 동안 침지 한 후 요오드 / 요오드화칼륨 / 증류수 의 중량 비 가 0 . 05 / 5 / 100 인 28 ℃ 의 수용액 에서 60 초 동안 침지 하 였 다 . 그 후 , 요오드화칼륨 / 붕산 / 증류수 의 중량 비 가 8 . 5 / 8 . 5 / 100 인 72 ℃ 수용액 에 300 초 동안 침지 하 고 , 26 ℃ 의 증류수 로 20 초 동안 세정 한 후 65 ℃ 에서 건조 하 여 폴리비닐 알콜 계 필름 에 요오드 가 흡착 배향 된 편광자 를 제조 하 였 다 .